(57)【要約】【課題】積層コンデンサが高い歩留まりで製造でき、かつ、その反りも抑制されること。【解決手段】厚み方向に交互に複数回積層された樹脂層と金属層と、を有し、表裏面が樹脂材料を含む表面層で覆われ、表裏面のうちの一方の面が凹部を有さないなだらかな面である第一の面３０からなり、他方の面が凹部３４を有する第二の面３２からなり、かつ、反りを有する積層体２０Ａ、２０Ｂを、２つ以上貼り合わせることにより構成され、少なくともいずれか２つの互いに隣接する積層体２０Ａ、２０Ｂ同士が、第一の面同士３０、または、第二の面同士３２により貼り合わせられていることを特徴とする積層コンデンサ、その製造方法、ならびに積層コンデンサを用いた回路基板および電子機器。【選択図】図１
2011086802.tif 000002
【特許請求の範囲】
【請求項１】
支持体上に、少なくとも樹脂原料を付着させる工程と、金属原料を付着させる工程と、を交互に繰り返すことにより、厚み方向に交互に複数回積層された樹脂層と金属層と、を有し、
厚み方向において少なくともいずれか１層の上記樹脂層を挟んで隣接する２層の金属層の内の一方の層が正極として機能し、他方の層が負極として機能し、
表裏面が樹脂材料を含む表面層で覆われ、上記表裏面のうちの一方の面が凹部を有さないなだらかな面である第一の面からなり、他方の面が凹部を有する第二の面からなり、かつ、反りを有する積層体を、２つ以上貼り合わせることにより構成され、
少なくともいずれか２つの互いに隣接する積層体同士が、上記第一の面同士、または、上記第二の面同士により貼り合わせられていることを特徴とする積層コンデンサ。
【請求項２】
請求項１に記載の積層コンデンサであって、
厚みが、２ｍｍ〜１０ｍｍの範囲内であることを特徴とする積層コンデンサ。
【請求項３】
請求項１または２に記載の積層コンデンサであって、
２つの互いに隣接する積層体同士が、前記第一の面同士、または、前記第二の面同士により貼り合わせられている貼り合わせ界面の両側に位置する２つの表面層の厚みの総和が、前記樹脂層の厚みの２倍〜１００倍の範囲内であることを特徴とする積層コンデンサ。
【請求項４】
請求項１〜３のいずれか１つに記載の積層コンデンサであって、
２つ以上貼り合わせることにより積層された状態の積層体の両端面が、外部電極として機能する金属材料により被覆され、
かつ、上記両端面近傍における積層体同士の貼り合わせ界面内にも上記金属材料が存在することを特徴とする積層コンデンサ。
【請求項５】
一方向に回転する円柱状部材の外周面に、樹脂材料からなる第一の表面層を気相成膜法により成膜する第一の表面層成膜工程と、
該第一の表面層成膜工程を終えた後に、（１）パターニングされ、かつ、正極または負極のいずれか一方の極性の電極として実質的に機能する金属層を気相成膜法により成膜する第一の成膜ステップ、（２）該第一の成膜ステップにより形成された金属層上に樹脂層を気相成膜法により成膜する第二のステップ、（３）パターニングされ、かつ、上記一方の極性とは逆極性の電極として実質的に機能する金属層を気相成膜法により成膜する第三の成膜ステップ、および、（４）該第三の成膜ステップにより形成された金属層上に樹脂層を気相成膜法により成膜する第四の成膜ステップを、この順に順次複数回繰り返し実施すると共に、
上記第一の成膜ステップから上記第四の成膜ステップの繰り返し実施を終了する最終回の成膜ステップとして、上記第一の成膜ステップまたは上記第三の成膜ステップを実施することで、
上記第一の表面層上に、金属層と樹脂層とが交互に複数回積層された構成を有し、積層コンデンサとして機能するコンデンサ層を形成するコンデンサ層形成工程と、
該コンデンサ層の形成に際して最後に形成された金属層上に、樹脂材料からなる第二の表面層を気相成膜法により成膜する第二の表面層成膜工程と、
を少なくとも経ることにより、第一の表面層とコンデンサ層と第二の表面層とがこの順に積層された積層体を形成し、
続いて、上記積層体を上記円柱状部材の外周面から剥離した後、さらに２つ以上に切断し、切断された積層体同士を、第一の表面層同士または第二の表面層同士で貼り合わせる貼り合わせ工程を少なくとも経て、積層コンデンサを製造することを特徴とする積層コンデンサ製造方法。
【請求項６】
請求項１〜４のいずれか１つに記載の積層コンデンサを備えたことを特徴とする回路基板。
【請求項７】
請求項１〜４のいずれか１つに記載の積層コンデンサを備えたことを特徴とする電子機器。
【発明の詳細な説明】
【技術分野】
【０００１】
本発明は、積層コンデンサ、その製造方法、回路基板および電子機器に関するものである。  
【背景技術】
【０００２】
薄膜状の金属層と樹脂層とを交互に積層した積層コンデンサとしては、たとえば、蒸着金属膜を形成した一対の金属化プラスチックフィルムを大口径巻芯に積層巻回する工程等を経て作製されるタイプの積層コンデンサ（特許文献１参照）や、一方向に回転するドラム上に金属層と樹脂層とを交互に蒸着して積層する工程等を経て作製されるタイプの積層コンデンサ（特許文献２、３参照）などが知られている。また、特許文献１〜３では、金属層と樹脂層とを積層した積層体を密着一体化させたり、積み重ねる工程を経て積層コンデンサを作製したりすることも提案されている。
【先行技術文献】
【特許文献】
【０００３】
【特許文献１】特開平０３−２５５６０５号公報（請求項１、２等）
【特許文献２】特開２００６−２４５１７５号公報（請求項１、１２、１３等）
【特許文献３】特開２００８−２１６８１号公報（請求項１、８等）
【発明の概要】
【発明が解決しようとする課題】
【０００４】
このような積層体を、２つ以上積み重ねて貼り合わせて構成された積層コンデンサ（以下、「貼り合わせ型積層コンデンサ」と称す場合がある）は、この貼り合わせ型積層コンデンサと総厚みが同じ１層の積層体を用いた積層コンデンサ（以下、「単一型積層コンデンサ」と略す場合がある）とほぼ同等の容量を得ることができる。
【０００５】
一方、大容量の単一型積層コンデンサを、特許文献１に開示される方法により積層体を作製する場合、容量の増加、すなわち厚みの増加に比例して、金属化プラスチックフィルムの巻回数を増やす必要がある。しかし、巻回数の増大は、金属化プラスチックフィルム間の異物欠陥の増大を招きやすくなる。また、大容量の単一型積層コンデンサを、特許文献２，３に開示される蒸着法を利用して積層体を作製する場合、積層体の作製に際しより長時間の成膜が必要となるため、耐電圧や容量がバラツキ易く、成膜時の異物欠陥が増加する。このため、大容量の単一型積層コンデンサを作製しようとした場合、歩留まりの低下を招きやすい。これらの点では、歩留まりを確保する上では、同じ容量であれば、大容量になるほど、単一型積層コンデンサよりも貼り合わせ積層コンデンサの方が有利である。
【０００６】
また、貼り合わせ型積層コンデンサを構成する積層体は、上述したように巻芯やドラムなどの円柱体上に形成される。このため、円柱体上に形成された直後の積層体は反っている。このような反りを低減させるため、特許文献１〜３に示される技術では、積層体を加熱プレスによる平坦化処理を施した後に貼り合わせを行うことも提案されている。しかしながら、このような平坦化処理を施したとしても、積層体の反りを完全に除去することは難しいため、平坦化処理を施した積層体を用いた貼り合わせ型積層コンデンサにも反りが生じることは避け難い。これに加えて積層体の反りを完全に除去するために、長時間の平坦化処理を実施した場合は、生産性の低下を招くことになる。
【０００７】
本発明は、上記事情に鑑みてなされたものであり、高い歩留まりで製造でき、かつ、反りの抑制された積層コンデンサ、その製造方法、ならびに、当該積層コンデンサを用いた回路基板および電子機器を提供することを課題とする。
【課題を解決するための手段】
【０００８】
上記課題は以下の本発明により達成される。すなわち、
本発明の積層コンデンサは、支持体上に、少なくとも樹脂原料を付着させる工程と、金属原料を付着させる工程と、を交互に繰り返すことにより、厚み方向に交互に複数回積層された樹脂層と金属層と、を有し、厚み方向において少なくともいずれか１層の樹脂層を挟んで隣接する２層の金属層の内の一方の層が正極として機能し、他方の層が負極として機能し、表裏面が樹脂材料を含む表面層で覆われ、表裏面のうちの一方の面が凹部を有さないなだらかな面である第一の面からなり、他方の面が凹部を有する第二の面からなり、かつ、反りを有する積層体を、２つ以上貼り合わせることにより構成され、少なくともいずれか２つの互いに隣接する積層体同士が、第一の面同士、または、第二の面同士により貼り合わせられていることを特徴とする。
【０００９】
本発明の積層コンデンサの一実施態様は、厚みが、２ｍｍ〜１０ｍｍの範囲内であることが好ましい。
【００１０】
本発明の積層コンデンサの他の実施態様は、２つの互いに隣接する積層体同士が、第一の面同士、または、第二の面同士により貼り合わせられている貼り合わせ界面の両側に位置する２つの表面層の厚みの総和が、樹脂層の厚みの２倍〜１００倍の範囲内であることが好ましい。
【００１１】
本発明の積層コンデンサの他の実施態様は、２つ以上貼り合わせることにより積層された状態の積層体の両端面が、外部電極として機能する金属材料により被覆され、かつ、両端面近傍における積層体同士の貼り合わせ界面内にも金属材料が存在することが好ましい。
【００１２】
本発明の積層コンデンサ製造方法は、一方向に回転する円柱状部材の外周面に、樹脂材料からなる第一の表面層を気相成膜法により成膜する第一の表面層成膜工程と、第一の表面層成膜工程を終えた後に、（１）パターニングされ、かつ、正極または負極のいずれか一方の極性の電極として実質的に機能する金属層を気相成膜法により成膜する第一の成膜ステップ、（２）第一の成膜ステップにより形成された金属層上に樹脂層を気相成膜法により成膜する第二のステップ、（３）パターニングされ、かつ、一方の極性とは逆極性の電極として実質的に機能する金属層を気相成膜法により成膜する第三の成膜ステップ、および、（４）第三の成膜ステップにより形成された金属層上に樹脂層を気相成膜法により成膜する第四の成膜ステップを、この順に順次複数回繰り返し実施すると共に、第一の成膜ステップから第四の成膜ステップの繰り返し実施を終了する最終回の成膜ステップとして、第一の成膜ステップまたは第三の成膜ステップを実施することで、第一の表面層上に、金属層と樹脂層とが交互に複数回積層された構成を有し、積層コンデンサとして機能するコンデンサ層を形成するコンデンサ層形成工程と、コンデンサ層の形成に際して最後に形成された金属層上に、樹脂材料からなる第二の表面層を気相成膜法により成膜する第二の表面層成膜工程と、を少なくとも経ることにより、第一の表面層とコンデンサ層と第二の表面層とがこの順に積層された積層体を形成し、続いて、積層体を円柱状部材の外周面から剥離した後、さらに２つ以上に切断し、切断された積層体同士を、第一の表面層同士または第二の表面層同士で貼り合わせる貼り合わせ工程を少なくとも経て、積層コンデンサを製造することを特徴とする。
【００１３】
本発明の回路基板は、本発明の積層コンデンサを備えたことを特徴とする。
【００１４】
本発明の電子機器は、本発明の積層コンデンサを備えたことを特徴とする。
【発明の効果】
【００１５】
本発明によれば、高い歩留まりで製造でき、かつ、反りの抑制された積層コンデンサ、その製造方法、ならびに、当該積層コンデンサを用いた回路基板および電子機器を提供することができる。
【図面の簡単な説明】
【００１６】
【図１】本実施形態の積層コンデンサの一例を示す模式断面図である。
【図２】本実施形態の積層コンデンサの他の例を示す模式断面図である。
【図３】図２に示す積層コンデンサの貼り合わせ界面の端部近傍を拡大した拡大図である。
【図４】本実施形態の積層コンデンサを構成する積層体の一例を示す模式断面図である。
【図５】本実施形態の積層コンデンサを構成する積層体の他の例を示す模式断面図である。
【図６】積層体の作製に用いられる成膜装置の一例を示す概略模式図である。
【発明を実施するための形態】
【００１７】
本実施形態の積層コンデンサは、支持体上に、少なくとも樹脂原料を付着させる工程と、金属原料を付着させる工程と、を交互に繰り返すことにより、厚み方向に交互に複数回積層された樹脂層と金属層と、を有し、厚み方向において少なくともいずれか１層の上記樹脂層を挟んで隣接する２層の金属層の内の一方の層が正極として機能し、他方の層が負極として機能し、表裏面が樹脂材料を含む表面層で覆われ、表裏面のうちの一方の面が凹部を有さないなだらかな面である第一の面からなり、他方の面が凹部を有する第二の面からなり、かつ、反りを有する積層体を、２つ以上貼り合わせることにより構成され、少なくともいずれか２つの互いに隣接する積層体同士が、第一の面同士、または、第二の面同士により貼り合わせられていることを特徴とする。
【００１８】
本実施形態の積層コンデンサは、上述したように積層体を、２つ以上貼り合わせて構成される貼り合わせ型積層コンデンサである。このため、本実施形態の積層コンデンサと総厚みが同じ１層の積層体を用いた単一型積層コンデンサと比べて、より高い歩留まりで製造できる。
【００１９】
また、本実施形態の積層コンデンサを構成する積層体は、支持体上に、少なくとも樹脂原料を付着させる工程と、金属原料を付着させる工程と、を交互に繰り返すことにより、厚み方向に交互に複数回積層された樹脂層と金属層と、を有し、厚み方向において少なくともいずれか１層の樹脂層を挟んで隣接する２層の金属層の内の一方の層が正極として機能し、他方の層が負極として機能し、表裏面が樹脂材料を含む表面層で覆われ、表裏面のうちの一方の面が凹部を有さないなだらかな面である第一の面からなり、他方の面が凹部を有する第二の面からなり、かつ、反りを有するものである。
【００２０】
この積層体は、反りを有しており、積層体の形成に際して、支持体と接していた面は凹部の無いなだらかな面（第一の面）を構成する。これに加えて、厚み方向において少なくともいずれか１層の樹脂層を挟んで隣接する２層の金属層の内の一方の層が正極として機能し、他方の層が負極として機能させるために、金属層は、その平面方向において全面がベタ膜として形成されるのではなく、部分的に欠落した部分が存在するように所定のパターンを有している。このため、金属層がその平面方向において欠落した部分が、積層体の厚み方向において重なり合うことで、積層体の第一の面と反対側の面（第二の面）には、凹部が形成される。
【００２１】
本実施形態の積層コンデンサは、このような積層体を、２つ以上貼り合わせることにより構成されたものであるが、この場合、いずれか２つの互いに隣接する積層体が、第一の面同士、または、第二の面同士により貼り合わされる。すなわち、反りが生じた結果、第一の面が凸面となっていれば、凸面同士を貼り合わせ、第一の面が凹面となっていれば凹面同士を貼り合わせる。同じ面同士を貼り合わせようとすると、反りによって生じている両者の間の空間が無くなる方向に力が働き、積層コンデンサ全体としては、反りが抑制される。このため、回路基板の表面などのように、平坦な基板上に積層コンデンサを実装する際に、優れた実装性を得ることができる。
【００２２】
なお、同じ面同士で貼り合わせられる１対の積層体としては、第一の面（または第二の面）を基準とした場合に積層体の反りの方向が同じで、かつ、略同程度の反りを有するものが用いられるのであれば、１対の積層体の各々の構造や製造プロセスは異なるものであってもよい。しかしながら、通常、積層体の第一の面（または第二の面）を基準とした場合に反りの方向や、反りの程度は、積層体の構造や製造プロセスによって決定されるため、１対の積層体としては、同一の構造および同一の製造プロセスにより作製されたものを用いることが特に好ましい。
【００２３】
また、反りの抑制という観点からは、本実施形態の積層コンデンサを構成する積層体の数は、偶数であることが特に好ましい。この場合、ｎ番目の積層体とｎ＋１番目の積層体との反りがキャンセルされるように貼り合わせられる。なお、ここでｎは、積層コンデンサの一方の面側から他方の面側へと順に貼り合わせられた積層体の番号を付した際に、１以上であってかつ奇数番目の番号を意味する。また、貼り合わせを行う場合は、凹部を有する第二の面同士よりも凹部を有さないなだらかな面である第一の面同士を貼り合わせることが好ましい。第二の面同士を貼り合わせた場合には、２つの積層体の貼り合わせ界面において凹部に起因する隙間が生じるため、第一の面同士を貼り合わせた場合と比べて、密着力の点でやや劣るためである。また、この点を考慮すれば、本実施形態の積層コンデンサを構成する積層体の数は、２つであることが特に好ましい。これにより、第一の面同士を貼り合わせた積層体のみからなる積層コンデンサを得ることができるためである。
【００２４】
また、本実施形態の積層コンデンサの厚みは、２ｍｍ以上であることが好ましく、３ｍｍ以上であることがより好ましい。厚みが２ｍｍ以上の積層コンデンサは、単一型積層コンデンサでも実現することが可能である。しかし、単一型積層コンデンサを構成する積層体を作製するためには、多数の樹脂層と金属層とを交互に積層する必要があり、特に、厚みが３ｍｍ以上になると、異物欠陥等に起因する歩留まりの低下や、さらには、耐電圧、容量などの品質ばらつきの発生が顕著となる傾向がある。しかしながら、本実施形態の積層コンデンサでは、２つ以上の積層体を用いているため、厚みを２ｍｍ以上としても歩留まりの低下や品質ばらつきの発生を抑制できる。なお、厚みの上限は特に限定されるものではないが、実用上の観点からは１０ｍｍ以下とすることが好ましく、５ｍｍ以下とすることがより好ましい。
【００２５】
また、本実施形態の積層コンデンサでは、２つの互いに隣接する積層体同士が、第一の面同士、または、第二の面同士により貼り合わせられている貼り合わせ界面の両側に位置する２つの表面層の厚みの総和が、樹脂層の厚みの２倍〜１００倍の範囲内であることが好ましい。
【００２６】
このような構成を採用した本実施形態の積層コンデンサは、容量を更に増加させることができる。この理由は、以下の通りである。まず、積層コンデンサを構成する積層体の表裏面は樹脂材料を含む表面層により覆われている。そしてこの表面層は、通常、積層体の表面側（または裏面側）に最も近い位置に配置された金属層やこれよりも内側に設けられる樹脂層や金属層を、積層コンデンサの実装作業時等において外部からの摩擦や機械的衝撃などから保護するために、保護層としての機能が求められる。この保護層としての機能を確保するためには、表面層の厚みは、一般的に樹脂層の５０倍〜５０００倍程度の厚みが必要である。しかしながら、本実施形態の積層コンデンサでは、積層体同士が貼り合わせられる面側となる表面層には、上述したような保護層としての機能が要求されない。積層体同士が貼り合わせられる面側となる表面層は、本実施形態の積層コンデンサ中では、積層コンデンサの実装作業時等において、摩擦等の機械的ストレスや熱などの物理的ストレスなどに曝されることが無いためである。
【００２７】
従って、両面が保護層として機能する表面層で覆われた積層体を用いて作製された本実施形態の積層コンデンサでは、貼り合わせ界面部分の樹脂材料厚みは、保護層として機能を有する表面層の２倍の厚み、すなわち、樹脂層の厚みを基準とすると、樹脂層の１００倍〜１００００倍程度の厚みとなる。そして、積層コンデンサの厚み方向において、この領域はコンデンサとしては機能しないため、その分、容量が小さくなる。しかしながら、貼り合わせ界面の両側に位置する２つの表面層の厚みの総和を、樹脂層の厚みの２倍〜１００倍の範囲内にまで小さくすれば積層コンデンサの厚み方向において、コンデンサとして機能しない領域をより小さくできる。それゆえ、積層コンデンサの厚みが同じであれば、貼り合わせ界面の両側に位置する２つの表面層の厚みの総和を、樹脂層の厚みの２倍〜１００倍の範囲内とした態様の積層コンデンサの方が、容量をより増大させることができる。
【００２８】
なお、貼り合わせ界面の両側に位置する２つの表面層の厚みの総和は、上述したように樹脂層の厚みの２倍〜１００倍の範囲内が好ましいが、２倍〜５０倍の範囲内がより好ましく、２倍〜２０倍の範囲内が更に好ましい。貼り合わせ界面の両側に位置する２つの表面層の厚みの総和を２倍以上とすることにより、積層コンデンサ作製時において、積層体の両面のうち、より肉薄の表面層で覆われた面が、何がしかの物理的、機械的、化学的ストレスに曝されても、内部の金属層や樹脂層が破損等することを抑制することができる。これに加えて、貼り合わせ界面の両側に位置する２つの表面層の厚みの総和を１００倍以下とすることにより、両面が保護層として機能する表面層で覆われた積層体を用いた同じ厚みの積層コンデンサと比べて、容量を更に増大させることができる。
【００２９】
また、本実施形態の積層コンデンサは、通常、２つ以上貼り合わせることにより積層された状態の積層体の両端面が、外部電極として機能する金属材料により被覆される。この場合、２つ以上貼り合わせることにより積層された状態の積層体の両端面近傍における積層体同士の貼り合わせ界面内にも金属材料が存在することが好ましい。この場合、貼り合わせ界面に存在する金属材料が、アンカー効果を発揮して、積層体端面と外部電極との密着強度をより大きくすることができる。特に、貼り合わせられる２つの積層体が、凸面を成すように反っている面同士を貼り合わせて構成される積層コンデンサでは、貼り合わせた後の２つの積層体の両端面近傍における積層体同士の貼り合わせ界面には、必然的に隙間が生じ易くなる。この場合において、たとえば、２つの積層体を貼り合わせる際の貼り合わせ条件を調整することで、貼り合わせ界面に、意図的に所望の大きさの隙間を形成させ、この隙間にも外部電極を構成する金属材料を配置することで、上述した効果を容易に得ることができる。
【００３０】
次に、本実施形態の積層コンデンサの具体例について図面を用いて説明する。図１は、本実施形態の積層コンデンサの一例を示す模式断面図であり、上段は、２つの積層体が貼り合わせられる前の状態（製造段階の状態）を示し、中段は、２つの積層体が貼り合わせられた後の状態（完成品）を示し、下段は完成品の斜視図を示したものである。また、図１上段に示す図の側面側と、図１中段および下段に示す図の正面側とは対応関係にある。なお、図１中、積層コンデンサを構成する個々の積層体中の樹脂層や金属層等の詳細については記載を省略してある。ここで、図１の中段に示す積層コンデンサ１０は、図１の上段に示す略同程度の反りを有する２つの積層体２０Ａ、２０Ｂを、第一の面３０同士で貼り合わせたものである。この積層体２０Ａ、２０Ｂの詳細な構造については後述する。積層体２０は、貼り合わせ前においては、図１の上段に示すように第一の面３０側に凸を成すように反っているが、図１の中段および下段に示すように、第一の面３０同士で貼り合わせることで、単に２つの積層体２０Ａ、２０Ｂを積み重ねた場合に第一の面３０、３０の間に生じてしまう空間（隙間）が無くなることとなり、積層コンデンサ１０全体としては、反りの無い状態となっている。ここで、２つの積層体２０の第二の面３２、３２は、積層コンデンサ１０においては、その表裏面を構成している。第二の面３２に設けられている凹部３４も積層コンデンサ１０の表裏面に位置している。これに対して、積層体２０同士の貼り合わせ界面４０は、全面がなだらかな面である第一の面３０同士を貼り合わせて構成されているため、全面において隙間なく密着している。なお、積層コンデンサ１０の両端面（図１において左右の端面）には、金属材料等の導電性材料から構成される外部電極５０が設けられている。この外部電極５０は、図中、不図示の金属層と導通可能に設けられている。なお、外部電極５０は、積層コンデンサ１０の端面から第一の面３０側に多少差し掛かるように設けられていてもよい。
【００３１】
図２は、本実施形態の積層コンデンサの他の例を示す模式断面図であり、図中、図１に示すものと同様のものについては同じ符号が付してある。図２に示す積層コンデンサ１２は、図１の上段に示す２つの積層体２０Ａ、２０Ｂを、第二の面３２同士で貼り合わせた構造を有するものである。このため、積層体２０同士の貼り合わせ界面４２には、第二の面３２の凹部３４に起因する中空部４４が形成される。
【００３２】
図３は、図２に示す積層コンデンサ１２の貼り合わせ界面４２の端部近傍を拡大した拡大図である。ここで、図中、図２に示すものと同様のものについては同じ符号が付してある。図２に示す積層コンデンサ１２においては、貼り合わせられる２つの積層体２０Ａ、２０Ｂが、凸面を成すように反っている第二の面３２同士を貼り合わせて構成される。このため、貼り合わせた段階では図３に示すように貼り合わせ界面４２の端部には、２つの第二の面３２，３２の間には隙間４６が形成されやすい。しかしながら、隙間４６が形成された場合、この隙間４６に外部電極５０を構成する金属材料を配置することができる。また、積層体２０の端面３６を図３に示すように粗面化しておくこともできる。これにより、粗面化された端面３６のアンカー効果に加えて、隙間４６に配置された金属材料のアンカー効果により、外部電極５０を、積層体２０の端面３６により強固に密着させることができる。
【００３３】
次に、積層コンデンサ１０、１２を構成する個々の積層体の具体的構造について説明する。図４は、本実施形態の積層コンデンサを構成する積層体の一例を示す模式断面図であり、具体的には、積層体内部の層構造について説明する図を示したものである。なお、図中に示す積層体は、貼り合わせ前の単体状態のものであり、本来的には反りを有するものであるが、積層体内部の層構造の説明を容易とする都合上、反りが無いものとして示してある。
【００３４】
図４に示す積層体２０ＡＡは、図１に示す積層体２０Ａや積層体２０Ｂの一例を示したものである。積層体２０ＡＡは、第一の面３０側から第二の面３２側へとこの順に、第一の表面層６０、第一のダミー層６２、コンデンサ層６４、第二のダミー層６６、第二の表面層６８が積層された層構造を有し、その層構造は厚み方向に対して略対称的である。なお、説明の都合上、図４中では、コンデンサ層６４は、積層体２０ＡＡの全厚みの１／３強程度の厚みを有する部分として示されているが、通常は、容量をできるだけ極大化するために積層体２０ＡＡの全厚みと略等しい厚みを有する部分である。また、図中、黒色で示される部分は金属材料からなり、白色で示される部分は樹脂材料からなる。また、この積層体２０ＡＡを用いて積層コンデンサ１０、１２を作製した場合には、積層体２０ＡＡの右端面３６Ｒおよび左端面３６Ｌに接するように外部電極５０（図４中、不図示）が設けられる。
【００３５】
ここで、第一のダミー層６２、コンデンサ層６４および第二のダミー層６６は、積層体２０ＡＡの厚み方向に、金属層７０（図中、黒帯状のライン）と、樹脂層７２（図中、２本の黒帯状のラインに挟まれた白帯状のライン）とが交互に複数層積層された構造を有する。
【００３６】
そして、第一のダミー層６２および第二のダミー層６６を構成する各々の金属層７０Ｄは、積層体２０ＡＡの長さ方向（図４の左右方向）に対して中央部分で断絶され、右端面３６Ｒ側から左端面３６Ｌ側の方向またはその逆方向への導通が遮断されている。以下、この金属層７０Ｄが部分的に断絶された領域を、導通遮断領域７４Ｃと称す。それゆえ、たとえば、積層体２０ＡＡの右端面３６Ｒ側を正極、左端面３６Ｌ側を負極としても、導通遮断領域７４Ｃの右側に位置する樹脂層７２は、正極として機能する２層の金属層７０Ｄの間に位置することになり、導通遮断領域７４Ｃの左側に位置する樹脂層７２は、負極として機能する２層の金属層７０Ｄの間に位置することになる。よって、第一のダミー層６２および第二のダミー層６６は、コンデンサとして機能しない。
【００３７】
なお、導通遮断領域７４Ｃは、金属層７０の成膜と略同時または成膜前後に実施されるパターニング処理により形成される。ダミー層６２、６６は、コンデンサとしては機能しないため省略してもよいが、積層体２０ＡＡを製造する際の製造上の都合などに応じて設けることができる。たとえば、積層体２０ＡＡの製造は主に、金属層７０と樹脂層７２とを交互かつ連続的に積層する成膜プロセスが大部分を占めるが、この成膜プロセスの開始直後や終了直前は、コンデンサ層６４の成膜に適した定常状態から外れる傾向にある。このため、この期間は、コンデンサ層６４の代わりに、ダミー層６２、６６を形成することができる。なお、このダミー層６２，６６のは、コンデンサ層６４を外部から加わる機械的な力から保護して補強する機能を有していてもよい。
【００３８】
一方、コンデンサ層６４も、２つのダミー層６２，６６と同様に、積層体２０ＡＡの厚み方向に、金属層７０と、樹脂層７２とが交互に複数層積層された構造を有する。但し、コンデンサ層６４では、金属層７０が断線される位置がダミー層６２，６６とは異なる。すなわち、樹脂層７２を挟むように設けられた２層の金属層７０Ｃ１、７０Ｃ２のうち、一方の金属層７０Ｃ１は、積層体２０ＡＡの長さ方向に対して、左端面３６Ｌ側寄りに設けられた導通遮断領域７４Ｌにより部分的に断絶されており、他方の金属層７０Ｃ２は、積層体２０ＡＡの長さ方向に対して、右端面３６Ｒ側寄りに設けられた導通遮断領域７４Ｒにより部分的に断絶されている。このような構成は、コンデンサ層６４を構成する他の金属層７０についても同様である。すなわち、具体的に言えば、コンデンサ層６４を構成する各々の金属層７０について、第一の面３０側から第二の面３２側へと通し番号を付した場合、コンデンサ層６４は、２ａ番目（または２ａ−１番目）の金属層７０が導通遮断領域７４Ｒにより断線され、２ａ−１番目（または２ａ番目）の金属層７０が導通遮断領域７４Ｌにより断線された層構造を有する。ここで、ａは１以上の整数である。
【００３９】
このため、たとえば、積層体２０ＡＡの右端面３６Ｒ側を正極、左端面３６Ｌ側を負極とした際に、積層体２０ＡＡの長さ方向において、導通遮断領域７４Ｒと、導通遮断領域７４Ｌとの間に位置し、かつ、コンデンサ層６４を構成する樹脂層７２は、この樹脂層７２、すなわち誘電体層を挟んで配置され、一方が正極として機能し、他方が負極として機能する２層の金属層７０の間に位置することになる。よって、コンデンサ層６４は、コンデンサとして機能する。
【００４０】
なお、導通遮断領域７４Ｒ、７４Ｌは、積層体２０ＡＡの長さ方向において同じ位置に配置される。また、既述したように、コンデンサ層６４は、実質的には積層体２０ＡＡの厚み方向の大部分を占める領域であるため、積層体２０ＡＡの厚み方向には、多数の導通遮断領域７４Ｒ（７４Ｌ）が重なり合うように配置されることになる。また、これら導通遮断領域７４Ｒ、７４Ｌは、導通遮断領域７４Ｃと同様に、金属層７０の成膜と略同時または成膜前後に実施されるパターニング処理により、本来形成されるべき金属層７０の一部を除去するようにして形成されるものである。このため、支持体上に、第一の表面層６０、第一のダミー層６２、コンデンサ層６４、第二のダミー層６６および第二の表面層６８をこの順に積層することにより積層体を製造した場合、積層体２０ＡＡの厚み方向において、複数の導通遮断領域７４Ｒ（７４Ｌ）が重なり合うように配置された部分に対応する第二の面３２には、凹部３４が形成されることになる。
【００４１】
また、導通遮断領域７４Ｒ、７４Ｌの配置パターンは、各々の導通遮断領域７４Ｒ、７４Ｌが積層体２０ＡＡの厚み方向に重なり合うように配置されることで凹部３４を形成すると共に、コンデンサ層６４が、コンデンサとしての機能を発揮できるのであれば、積層体２０ＡＡの長さ方向における導通遮断領域７４Ｒ、７４Ｌの数も含めて図４に示す例に限定されるものではない。たとえば、導通遮断領域７４Ｒ（７４Ｌ）は、図４に示すように右端面３６Ｒ（３６Ｌ）からやや離れた位置に設けるのではなく、右端面３６Ｒ（３６Ｌ）に接するように設けることができる。
【００４２】
また、第一の表面層６０および第二の表面層６８は、その厚みは略同等であり、かつ、積層コンデンサとして組み立てられた後の状態において保護層としての機能が確保できる十分な厚みを有するものである。このため、図４に示す積層体２０ＡＡは、図１や図２に例示する本実施形態の積層コンデンサ１０、１２の作製に利用する以外にも、この積層体２０ＡＡを単体で利用して、従来の単一型積層コンデンサの作製にも利用できる。また、これら表面層６０、６８は、樹脂材料を含むものであればよいが、通常は、樹脂材料のみから構成されることが好適である。
【００４３】
図５は、本実施形態の積層コンデンサを構成する積層体の他の例を示す模式断面図であり、具体的には、図４に示す積層体２０ＡＡの変形例について示したものである。なお、図中に示す積層体は、貼り合わせ前の単体状態のものであり、本来的には反りを有するものであるが、積層体内部の層構造の説明を容易とする都合上、反りが無いものとして示してある。また、図中、図４に示す積層体２０ＡＡと同一のものについては同じ符号が付してある。
【００４４】
図５に示す積層体２０ＢＢは、基本的には図４に示す積層体２０ＡＡと同一の層構造を有するが、図４に示す積層体２０ＡＡの第一の表面層６０と比べて、図５に示す第一の表面層６１の厚みのみがより肉薄になると共に、厚み方向における層構造が非対称となっている点で異なっている。ここで、第一の表面層６１の厚みは、積層コンデンサとして組み立てられた後の状態において保護層としての機能が確保できない厚みとされている。したがって、この積層体２０ＢＢを用いて、図１や図２に例示する本実施形態の積層コンデンサ１０、１２を作製する場合は、第一の面３０同士で貼り合わせられることが必要である。しかしながら、図１や図２に例示する本実施形態の積層コンデンサ１０、１２を作製する場合において、図５に示す積層体２０ＢＢを用いることで、図４に示す積層体２０ＡＡを用いた場合よりも、同一の容量を確保しつつより薄型化することができる。
【００４５】
本実施形態の積層コンデンサ１０、１２に用いられる積層体２０は反りを有するものであるが、この反りは、（１）曲面を有する支持体の曲面上に積層体２０を形成した場合や、（２）平面を有する支持体の平面上に、厚み方向における層構造が、構造的および／または材料的に非対称な積層体を形成した場合に発生する。ここで、上記（１）に示す例としては、円柱状の支持体の外周面に積層体２０を形成した場合や、円筒状の支持体の内周面に積層体２０を形成した場合などが挙げられる。また、上記（２）に示す例としては、図５に例示した厚み方向における層構造が構造的に非対称な積層体２０ＢＢが挙げられる。また、図４に例示した厚み方向における層構造が構造的に対称的な積層体２０ＡＡであっても、たとえば、第一の表面層６０を構成する材料と、第二の表面層６８を構成する材料とを熱膨張係数の異なる異種材料とした場合のように、厚み方向における層構造が材料的に非対称な積層体なども挙げることができる。
【００４６】
次に、本実施形態の積層コンデンサ１０、１２を構成する各層や外部電極５０の構成材料や、その形成方法についてより詳細に説明する。まず、金属層７０を構成する材料としては、導電性を有する金属材料であれば公知の金属材料を利用することができ、Ａｌ、Ｚｎ、Ｃｕ、Ａｇ、Ｎｉ、または、これらの合金等を例示できるが、これらの中でもＡｌが特に好ましい。また、金属層７０を形成する方法としては、蒸着法や、スパッタ法、ＣＶＤ法などのように金属原料を付着させる工程が実施できる公知の気相成膜法を利用することができる。なお、金属層７０の形成に際しては、導通遮断領域７４Ｒ、７４Ｌ等を設けるために、金属層７０の成膜と略同時または成膜前後にパターニング処理が行われる。このパターニング処理は、公知のパターニング方法が利用して実施できる。たとえば、金属材料を付与する面の一部にフッ素系オイルなどのオイルを選択的に塗布するオイルマスキングを実施してから、蒸着等する方法や、ベタ膜状に金属層７０を形成した後、電子ビームなどによりベタ膜状の金属層７０の一部を選択的にエッチングする方法などが利用できる。金属層７０の厚みとしては特に限定されないが、金属層７０の膜厚ムラや成膜不良などを抑制しつつ、積層コンデンサ１０、１２の容量を極大化する観点からは、１０ｎｍ〜４０ｎｍの範囲内が好ましい。
【００４７】
樹脂層７２を構成する材料としては、誘電体として機能するものであれば公知の樹脂材料を利用することができ、アクリル系樹脂、ビニル系樹脂等を例示できるが、これらの中でもアクリル系樹脂が特に好ましい。また、樹脂材料は、放射線、紫外線等の光および熱から選択される少なくとも１種の物理的刺激を付与することにより硬化するものや、重合開始剤や架橋促進剤などの添加剤を利用して硬化するものや、物理的刺激および添加剤の双方を併用して硬化するものなどを適宜利用できる。また、樹脂層７２を形成する方法としては、蒸着法などの樹脂原料を付着させる工程が実施できる公知の気相成膜法を利用することができ、樹脂原料として重合性単量体を用いた場合は、支持体上に付与した後に少なくとも物理的刺激を付与して硬化させる。樹脂層７２の厚みとしては特に限定されないが、樹脂層７２の膜厚ムラや成膜不良などを抑制しつつ、積層コンデンサ１０、１２の容量を極大化する観点からは、１００ｎｍ〜１０００ｎｍの範囲内が好ましい。
【００４８】
なお、積層体２０中における金属層７０の層数と樹脂層７２の層数との和（合計積層数）は、作製する積層コンデンサ１０、１２の仕様にもよるが、一般的な従来の単一型積層コンデンサの半分以下の合計積層数である１００００層以下が好ましく、８０００層以下がより好ましい。合計積層数を１００００層以下とすることにより、同程度の容量を有する従来の単一型積層コンデンサと比べて、異物欠陥等の発生を抑制してより歩留まりを向上させることができると共に、容量特性などの品質面でもばらつきをより一層抑制することが容易となる。なお、合計積層数の下限は特に限定されるものではないが、実用上は５００層以上とすることが好ましい。
【００４９】
表面層６０、６１、６８を構成する材料としては、公知の樹脂材料を含むものであれば特に限定されず、その他の成分として、たとえば、機械的強度の向上等を目的として無機フィラーなどを含んでいてもよい。しかし、表面層６０、６１、６８を構成する材料としては、基本的には樹脂材料のみを用いることが好ましい。また、樹脂材料としては、樹脂層７２と同一のものを用いてもよく、異なった物を用いてもよい。さらに、表面層６０、６１、６８の形成方法としては、樹脂層７２と同一の形成方法を利用してもよく、異なった形成方法を利用してもよい。しかし、生産性の点からは、表面層６０、６１、６８および樹脂層７２の樹脂材料や形成方法は同一であることが好ましい。表面層６０、６８の厚みとしては、積層コンデンサ１０、１２を製造した後、実装時などにおける摩擦や加熱から積層体２０内部を保護するために、５μｍ〜５００μｍ程度の範囲とすることが好ましい。また、積層コンデンサ１０、１２の作製に際して貼り合わせ界面４０、４２側となる表面層６１の厚みとしては、表面層６０、６８に要求される程の保護層としての機能が表面層６１に対しては求められない点を考慮すれば、０．１μｍ〜５μｍ程度の範囲内とすることが好ましい。
【００５０】
なお、表面層６０、６１、６８を構成する樹脂材料の硬化度は、樹脂層７２と同程度としてもよいが、積層体１０、１２中において表面層６０、６１、６８が貼り合わせ面側に位置することになる場合には、表面層６０、６１、６８の形成時における硬化度を低めに設定することもできる。この場合は、表面層６０、６１、６８の粘着性や流動性がより高くなるため、積層体２０同士の貼り合わせに際して、貼り合わせ界面４０、４２の密着性をより高めることができるからである。それゆえ、貼り合わせ界面４０、４２の密着性をより高めるという観点からは、貼り合わせ界面４０、４２側に位置することになる表面層６０、６１、６８を構成する樹脂材料の硬化度は、９０％未満が好ましく、７５％以下がより好ましく、６０％以下が更に好ましい。なお、硬化度の下限は特に限定されないが、表面層６０、６１、６８後の型崩れを防止する観点から４０％以上が好ましい。
【００５１】
なお、硬化度は、硬化前後の樹脂材料の赤外線吸収スペクトル測定を利用して求めることができる。この場合、硬化度を決定する吸収ピークとしては、硬化前後で観察される複数の吸収ピークのうち、硬化前はピーク自体が観察されない（強度ゼロ）もしくは非常に弱い強度を有し、重合反応がほぼ完全に完了するまで硬化させた後には強い強度を有する吸収ピークか、あるいは、重合反応がほぼ完全に完了するまで硬化させた後には強い強度を有し、硬化前はピーク自体が観察されない（強度ゼロ）もしくは非常に弱い強度を有する吸収ピークを選択する。なお、樹脂材料中のどの部分構造に起因する吸収ピークを選択するかは、樹脂材料の分子構造に応じて適宜選択できるが、基本的には重合反応の進行に伴い増大または減衰する吸収ピークのうち、硬化前後での強度変化が最も大きい吸収ピークが選択される。そして、硬化前の強度を硬化度０％、十分に硬化させた後の強度を硬化度１００％として対応付けることで、硬化度を求めることができる。
【００５２】
以上に説明した材料や成膜方法等を適宜組合わせて、支持体上に各層を順次積層することで、積層体２０を作製することができる。なお、ここで言う支持体上に形成された積層体２０とは、１つの積層コンデンサ１０，１２に対応したサイズの図４や図５に例示した単体状態のものでは無く、積層体２０の平面方向（図１の下段の斜視図のＸＹ方向）の縦横に連続した構造を有し、切断により単体状態のものが多数得られる状態のものを意味する。ここで、支持体は、積層体２０が形成される面が平滑な面（平らな面）を有しているのであれば、円柱状の支持体、円筒状の支持体、平板状の支持体などが適宜利用できる。積層体を形成する面としては、円柱状の支持体であれば外周面に、円筒状の支持体であれば外周面または内周面に、平板状の支持体であれば、その平面が選択される。なお、平板状の支持体を用いる場合は、積層体２０に反りが発生するように厚み方向の層構造は非対称とされる。
【００５３】
以上に説明したように積層体２０の作製に際しては、支持体や各層の成膜方法等として種々組み合わせて実施することができるが、量産性等の実用性を考慮した場合は、以下に説明するプロセスにより作製することが好適である。すなわち、一方向に回転する円柱状部材の外周面に、樹脂材料からなる第一の表面層６０，６１を気相成膜法により成膜する第一の表面層成膜工程と、第一の表面層６０，６１上に、金属層７０と樹脂層７２とが交互に複数回積層された構成を有し、コンデンサとして機能するコンデンサ層６４を形成するコンデンサ層形成工程と、コンデンサ層６４の形成に際して最後に形成された金属層７０上に、樹脂材料からなる第二の表面層６８を気相成膜法により成膜する第二の表面層成膜工程と、を少なくとも経ることにより、第一の表面層６０、６１とコンデンサ層６４と第二の表面層６８とがこの順に積層された積層体２０を得ることができる。なお、コンデンサ層形成工程の初期や終了直前は、成膜条件が非定常条件となり、膜厚や膜質がばらつく傾向が強くなる場合があるため、この期間内においては、ダミー層６２，６４を形成してもよい。この場合は、図４や図５に示す積層体２０を得ることができる。また、上述した第一の表面層成膜工程、コンデンサ層形成工程および第二の表面層成膜工程は、実用性や量産性の観点から、１つの真空容器内にて、全て蒸着法を利用して実施することが好ましい。
【００５４】
なお、コンデンサ層形成工程では、第一の表面層成膜工程を終えた後に、以下の４つのステップをこの順に順次複数回繰り返し実施される。
（１）パターニングされ、かつ、正極または負極のいずれか一方の極性の電極として実質的に機能する金属層７０（たとえば、図４中の金属層７０Ｃ２）を気相成膜法により成膜する第一の成膜ステップ
（２）第一の成膜ステップにより形成された金属層７０上に樹脂層７２を気相成膜法により成膜する第二のステップ
（３）パターニングされ、かつ、一方の極性とは逆極性の電極として実質的に機能する金属層７０（たとえば、図４中の金属層７０Ｃ１）を気相成膜法により成膜する第三の成膜ステップ
（４）第三の成膜ステップにより形成された金属層７０上に樹脂層７２を気相成膜法により成膜する第四の成膜ステップ
【００５５】
そして、第一の成膜ステップから第四の成膜ステップの繰り返し実施を終了する最終回の成膜ステップとしては、第一の成膜ステップまたは第三の成膜ステップが実施されることでコンデンサ層形成工程が完了する。この場合、コンデンサ層形成工程において、最後に成膜されるのは金属層７０となる。なお、パターニングは、第一の表面層６０、６１または樹脂層７２の表面の一部に、フッ素系オイルを塗布するオイルマスキングを実施してから、蒸着法により金属層７０を形成することで実施される。この場合のオイルの塗付位置は、導通遮断領域７４Ｒ、７４Ｌを形成する領域に対応させて選択される。なお、コンデンサ層形成工程の初期や終了直前の場合は、導通遮断領域７４Ｃを形成する領域に対応させてオイルを塗布することで、ダミー層６２，６４を形成してもよい。
【００５６】
また、表面層６０、６１、６８や、樹脂層７２を形成した後、その上に次の層を形成したり次工程を実施したりする前に、使用する樹脂材料の種類に応じて樹脂材料を硬化させる硬化処理を実施してもよい。たとえば、表面層６０、６１、６８および樹脂層７２が、電子線により硬化する放射線硬化型樹脂である場合は、これらの層を形成した後に電子線を照射し、次の層を形成したり次工程を実施したりすることができる。
【００５７】
図６は、積層体２０の作製に用いられる成膜装置の一例を示す概略模式図であり、具体的には、上述した第一の表面層成膜工程、コンデンサ層形成工程および第二の表面層成膜工程を連続して実施できる装置について示したものである。図６に示される成膜装置１００は、真空容器１１０と、この真空容器１１０内に配置され、図中、時計回り方向（矢印Ｒ方向）に回転可能な回転ドラム（円柱状部材）１１２とを有している。また、この回転ドラム１１２の周囲には、回転方向Ｒに沿って、回転ドラム１１２の外周面に電子線により硬化するタイプの樹脂原料（重合性単量体）を蒸着する樹脂原料供給手段１１４と、回転ドラム１１２の外周面に電子線を照射する電子線照射手段１１６と、回転ドラム１１２の外周面の所定の位置に選択的にオイルを塗布するパターニング手段１１８と、回転ドラム１１２の外周面に金属材料を蒸着する金属蒸着手段１２０とが配置されている。
【００５８】
積層体２０の製造に際しては、真空容器１１０に接続された不図示の真空ポンプにより、重合性単量体および金属材料の蒸着に適した圧力となるまで、真空容器１１０内が減圧される。この時の圧力は、たとえば、２×１０−２Ｐａ〜１×１０−２Ｐａ程度とされる。次に、回転ドラム１１２を回転させつつ、樹脂原料供給手段１１４内の重合性単量体を蒸発させて、回転ドラム１１２上に蒸着する。続いて、回転ドラム１１２上の重合性単量体からなる薄膜に対して、電子線照射手段１１６により電子線が照射され、膜が硬化する。この重合性単量体の蒸着と電子線の照射とを、交互に繰り返して、所定の厚みの第一の表面層６０、６１を形成する（第一の表面層形成工程）。
【００５９】
続いて、重合性単量体の蒸着および電子線の照射に加えて、パターニング手段１１８によるオイル塗付および金属蒸着手段１２０による金属材料の蒸着も行う。これにより、回転ドラム１１２が１回転する毎に、回転ドラム１１２の外周面上に、１層の樹脂層７２とパターニングされた１層の金属層７０とがこの順に積層される。そして、樹脂層７２と金属層７０とを交互に積層するプロセスを繰り返すことで、コンデンサ層６４を所定の厚みとなるまで形成する（コンデンサ層形成工程）。なお、成膜装置１００の稼働状態が非定常的となりやすいコンデンサ層形成工程の初期および終期は、オイルのパターニング位置を変えることで、ダミー層６２、６４を形成する。そして最後に再び、重合性単量体の蒸着および電子線の照射のみを交互に繰り返し、所定の厚みの第二の表面層６８を形成する（第二の表面層形成工程）。これにより、図４や図５に例示したような層構造を有する積層体２０を得ることができる。
【００６０】
図６に例示したような成膜装置１００などを用いて、支持体上に形成された積層体２０に対しては、積層体２０を支持体から剥離する剥離工程、積層体２０をさらに２つ以上に切断する切断工程、および、積層体２０の第一の面３０同士または第二の面３２同士（あるいは、第一の表面層６０，６１同士または第二の表面層６８同士）を貼り合わせる貼り合わせ工程が行われる。なお、これらの工程は順序を適宜入れ替えて実施してもよい。
【００６１】
また、切断工程は、カードサイズ（たとえば、縦横が数センチ〜十数センチのサイズ）に切断する第一の切断工程と、カードサイズの積層体２０同士を貼り合わせ後に、棒状の条サイズに切断する第二の切断工程とに分けて実施することが好ましい。貼り合わせ工程は、剥離工程を経た後の大判サイズ状態の積層体２０、第一の切断工程を経た後のカードサイズ状態の積層体２０、第二の切断工程を経た後の条サイズ状態の積層体２０、および、第三の切断工程を経た後の母素子２０から選択されるいずれかの状態の積層体２０を用いて行うことができる。しかしながら、貼り合わせ作業の容易さや、生産効率等を考慮すれば、貼り合わせ工程は、カードサイズ状態の積層体２０を用いて行うことが好ましい。なお、大判サイズやカードサイズ状態の積層体２０とは、図４や図５中に示される単体状態の積層体２０が、図中の紙面に対して垂直方向および左右方向連続して繋がっている状態を意味し、母素子サイズ状態の積層体２０とは、図４や図５中に示される単体状態の積層体２０が、図中の紙面に対して垂直方向に連続して繋がっている状態を意味する。
【００６２】
ここで、貼り合わせ工程は、第一の面３０同士または第二の面３２同士で積層体２０を重ね合わせたものを２枚の平板状部材の間に配置した後、加熱プレスすることで実施される。加熱プレスは、加熱温度として５０℃〜３００℃程度の範囲内、プレス圧として０．１ｋｇｆ／ｃｍ２〜３ｋｇｆ／ｃｍ２程度の範囲内で、０．５時間〜１０時間程度の範囲内で実施することができる。この加熱プレスを実施する場合は、通常の大気中で実施してもよいが、貼り合わせ界面４０、４２中に空気が残留するのを抑制するために５００Ｐａ以下程度の減圧環境下で実施してもよい。
【００６３】
なお、従来の積層コンデンサの作製に際しては、単一型および貼り合わせ型を問わず積層体２０の反りを修正するために、積層体２０に対して加熱プレスを実施することで積層体２０を平坦化する平坦化工程の実施が必要であった。しかし、本実施形態の積層コンデンサ１０、１２の作製に際しては、加熱プレスを利用して貼り合わせ工程を実施することで、積層体２０が有する反りを無くす。すなわち、従来の積層コンデンサの作製時に実施される平坦化工程は、本実施形態の積層コンデンサ１０、１２の作製に際しては、貼り合わせ工程で実質的に置き換えられることになる。このため、工程数という点では、本実施形態の積層コンデンサ１０、１２を作製する上で、従来と比べて工程数が増加して生産性が低下することも無い。
【００６４】
また、積層体２０の反り量は、基本的にはその厚みにある程度比例する傾向にある。このため、たとえば、２つの積層体２０を用いて作製された本実施形態の積層コンデンサ１０、１２と、１つの積層体２０を用いて作製された単一型積層コンデンサとを比較した場合、後者の単一型積層コンデンサに用いられる積層体２０の反り量は、より大きくなる。それゆえ、積層体２０の厚みが大きくなる程、加熱プレス（平坦化工程）の実施が困難となり、また、加熱プレス（平坦化工程）の実施に際して積層体２０が割れるなどの破損が生じ易くなる。しかしながら、本実施形態の積層コンデンサ１０、１２の作製に際しては、相対的に反り量のより小さい積層体２０を利用することができるので、同程度の条件で加熱プレス（貼り合わせ工程）を実施しても積層体２０の破損が生じにくい。これに加えて、反り量のより小さい積層体２０を２個ではなく、３個以上用いることもできるため、従来の単一型積層コンデンサでは実現できない大容量の積層コンデンサを作製することもできる。
【００６５】
貼り合わせ工程を経た後は、積層体２０の端面３６に外部電極５０を設けた場合に、外部電極５０と金属層７０との導通の確保を確実とするために、電極取出し工程を実施することが特に好ましい。この電極取出し工程は、端面３６に対して、たとえば、酸素プラズマ処理などを施すことにより、端面３６近傍の樹脂層７２のみを選択的に除去することで実施される。また、このような処理を行うことで、端面３６が粗面化されるため、端面３６に外部電極５０を形成した場合に、外部電極５０を端面３６により強固に密着固定するアンカー効果が得られる。
【００６６】
続いて、貼り合わせ工程を少なくとも経た後の積層体２０の端面３６に、外部電極５０を形成する外部電極形成工程を実施する。なお、この段階では、積層体２０としては、第二の切断工程も終えた母素子サイズ状態の積層体２０が用いられる。この外部電極形成工程は、端面３６の全面を覆うように金属材料を、メッキ法、金属溶射法（いわゆるメタリコン）、スパッタ法等の公知の金属膜成膜方法で成膜したり、端面３６上を含む導電性ペーストを塗付したりするなどにより実施され、必要に応じて２種類以上の方法を組み合わせて実施してもよい。たとえば、外部電極５０は、端面３６に溶融金属を溶射してメタリコン層を形成した後、このメタリコン層上に、導電性ペーストを塗布して導電性ペースト層を形成し、さらにこの導電性ペースト層上に、メッキ処理を行ってメッキ層を形成することで作製することができる。
【００６７】
外部電極５０は、上記に例示したように２層以上からなる多層構造であってもよいが、単層構造としてもよい。外部電極５０を構成する材料としては、公知の導電性ペーストや、公知の金属材料が利用できる。たとえば、導電性ペーストであれば、フィラーとしてＡｇやカーボンを含むものなどを挙げることができ、金属材料であれば、Ｃｕ、Ａｇ、Ｓｎや、黄銅などの各種の合金などを挙げることができる。
【００６８】
以上に説明した本実施形態の積層コンデンサ１０，１２は、コンデンサを少なくとも１つ以上備えた回路基板用のコンデンサとして利用できる。また、本実施形態の積層コンデンサ１０，１２は、コンデンサを少なくとも１つ以上備えた電子機器用のコンデンサとしても利用できる。この場合、電子機器には、本実施形態の積層コンデンサ１０，１２を備えた回路基板を用いることもできる。このような電子機器としては、コンデンサを利用する公知の電子機器であれば特に限定されないが、たとえば、複写機などの各種ＯＡ機器や、携帯電話などの各種通信機器、液晶ディスプレイなどの各種表示デバイス、コンピューター、照明機器などを挙げることができる。
【実施例】
【００６９】
以下に、本発明を実施例を挙げてより詳細に説明するが、本発明は以下の実施例にのみ限定されるものでは無い。
【００７０】
（実施例１）
−積層体の作製−
図６に示す成膜装置１００を用いて図４に示す層構造を有する積層体２０ＡＡを以下の手順で作製した。まず、真空容器１１０内の圧力を１．３３×１０−３Ｐａとなるまで減圧した後、直径１ｍ、幅６５ｃｍの回転ドラム１１２を１００ｍ／分の速度で回転させた。この状態で、樹脂原料供給手段１１４から樹脂原料（１，６−ヘサンジオールジアクリレート）を回転ドラム１１２上に蒸着させて、重合性単量体からなる薄膜を形成し、次いで電子線照射手段１１６から１０ｋＶ、１００ｍＡで電子線を照射して、薄膜を硬化させた。そして、樹脂原料の蒸着と電子線照射とを交互に繰り返すことにより、膜厚２μｍの第一の表面層６０を形成した。
【００７１】
続いて、樹脂原料の蒸着、電子線照射に加えて、オイルパターニング手段１１８により、回転ドラム１１２上の所定の位置にフッ素系オイルを塗布してオイルマスキングを行うと共に、抵抗加熱方式の金属蒸着手段１２０より蒸気化されたアルミニウムを回転ドラム１１２上にアルミ蒸着も行った。そして、樹脂原料の蒸着、電子線照射、オイルマスキングおよびアルミ蒸着を繰り返すことにより、厚みが２０ｎｍの金属層７０と、厚みが０．５μｍの樹脂層７２とを交互に積層した。この際の金属層７０の層数と樹脂層７２の層数とをそれぞれ２１００層とした。なお、２１００層のうち、最初の５０層と、最後の５０層は、それぞれダミー層６２、６６とし、残りをコンデンサ層６４とした。
【００７２】
その後、再び、第一の表面層６０を形成する場合と同様の条件にて、樹脂原料の蒸着と電子線照射とを交互に繰り返すことにより、膜厚５０μｍの第二の表面層６８を形成した。なお、第一の表面層６０、第二の表面層６８、樹脂層７２の硬化度は、５８％であった。
【００７３】
次に、回転ドラム１１２上に形成された円筒状の積層体２０ＡＡを、幅方向に切断して帯状の大判サイズの積層体２０ＡＡを得た。続いて、この大判サイズの積層体２０ＡＡを長手方向に５等分してカードサイズの積層体２０ＡＡを得た。このカードサイズの積層体２０ＡＡは、第二の面３２側が凸面となるように反っていた。この時の反り量は２ｍｍであった。なお、当該反り量とは、平坦な床面にカードサイズの積層体２０ＡＡを配置した場合におけるカードサイズの積層体２０ＡＡの床面からの最大高さからカードサイズの積層体２０ＡＡの厚みを引いた値を意味する。
【００７４】
−貼り合わせ−
続いて、ステンレス板上に、ガラス繊維含有シリコーンゴムシートとガラス繊維製シートとをこの順に配置した部材の上に、カードサイズの積層体２０ＡＡを第一の面３０同士で重ね合わせたものを配置し、さらにその上に、ステンレス板を配置した。このように重ね合わせた部材を、真空加熱プレス装置内に配置して、５０Ｐａのアルゴンガス置換された雰囲気下にて、温度１５０℃、圧力１ｋｇｆ／ｃｍ２で６０分間の加熱プレスを行い、２枚のカードサイズの積層体２０ＡＡを貼り合わせた。こうして得られたカードサイズの積層体２０ＡＡを貼り合わせた貼り合わせ体の反り量は、０．１０ｍｍであり、実質的に反りが無くなっていることが確認された。
【００７５】
−外部電極の形成−
続いて、カードサイズの貼り合わせ体を、棒状の母素子サイズに切断し、その後、母素子を構成する積層体２０ＡＡの端面３６を酸素プラズマ処理した。さらに、この端面３６上に、黄銅の金属溶射処理、導電性ペーストの塗付処理、Ｓｎメッキ処理を順次行うことで、外部電極５０を形成した。そして、最後にチップサイズに切断することにより、図１の中段および下段に示す構造を有する厚みが２．５ｍｍの積層コンデンサ１０を得た。
【００７６】
（実施例２）
実施例１において、積層体２０ＡＡの作製時に、コンデンサ層６４を構成する金属層７０、樹脂層７２の積層数を増やしたこと以外は、実施例１と同様にして図１の中段および下段に示す構造を有する厚みが３．５ｍｍの積層コンデンサ１０を得た。なお、カードサイズの積層体２０ＡＡを貼り合わせた貼り合わせ体の反り量は、０．１０ｍｍであり、実質的に反りが無くなっていることが確認された。
【００７７】
（実施例３）
実施例１において、積層体２０ＡＡの作製時に、コンデンサ層６４を構成する金属層７０、樹脂層７２の積層数を増やしたこと以外は、実施例１と同様にして図１の中段および下段に示す構造を有する厚みが４．５ｍｍの積層コンデンサ１０を得た。なお、カードサイズの積層体２０ＡＡを貼り合わせた貼り合わせ体の反り量は、０．２０ｍｍであり、実質的に反りが無くなっていることが確認された。
【００７８】
（比較例１）
実施例１において、積層体２０ＡＡの作製時に、コンデンサ層６４を構成する金属層７０、樹脂層７２の積層数を増やし、かつ、貼り合わせ工程を実施する代わりに平坦化工程を実施したこと以外は、実施例１と同様にして作製し、厚みが２．５ｍｍの単一型積層コンデンサを得た。なお、平坦化工程を終えた後の積層体２０ＡＡの反り量は０．１５ｍｍであり、実質的に反りが無くなっていることが確認された。
【００７９】
（比較例２）
比較例１において、積層体２０ＡＡの作製時に、コンデンサ層６４を構成する金属層７０、樹脂層７２の積層数を増やしたこと以外は、比較例１と同様にして作製し、厚みが３．５ｍｍの単一型積層コンデンサを得た。なお、平坦化工程を終えた後の積層体２０ＡＡの反り量は０．２０ｍｍであり、実質的に反りが無くなっていることが確認された。
【００８０】
（比較例３）
比較例１において、積層体２０ＡＡの作製時に、コンデンサ層６４を構成する金属層７０、樹脂層７２の積層数を増やしたこと以外は、比較例１と同様にして作製し、厚みが４．５ｍｍの単一型積層コンデンサを得た。なお、平坦化工程を終えた後の積層体２０ＡＡの反り量は０．２０ｍｍであり、実質的に反りが無くなっていることが確認された。
【００８１】
−評価−
各実施例および各比較例のサンプルについては、各々１０００個ずつ電気的特性として１ｋＨｚにおける容量（μＦ）を測定し、１０００個の母集団の平均値から±５％を超えているものを不良品として、歩留まりを求めた。結果を表１に示す。なお、表１中の「反り量」は、カードサイズの積層体２０ＡＡの貼り合わせ処理後または平坦化処理後の反り量を意味する。また、表１中の「割れ」は、カードサイズの積層体２０ＡＡの貼り合わせ処理後または平坦化処理後の割れの有無を意味する。なお、割れが発生したカードサイズの積層体についてはサンプルへの加工をしないこととし、サンプルとして加工した場合の相当数を不良品として評価することとした。
【００８２】
【表１】
2011086802.tif 000003
【符号の説明】
【００８３】
１０、１２  積層コンデンサ
２０、２０Ａ、２０Ｂ、２０ＡＡ、２０ＢＢ  積層体
３０  第一の面
３２  第二の面
３４  凹部
３６、３６Ｒ、３６Ｌ  端面
４０、４２  貼り合わせ界面  
４４  中空部
４６  隙間
５０  外部電極
６０、６１  第一の表面層
６２  第一のダミー層
６４  コンデンサ層
６６  第二のダミー層
６８  第二の表面層
７０、７０Ｃ１、７０Ｃ２、７０Ｄ  金属層
７２  樹脂層
７４Ｃ、７４Ｒ、７４Ｌ  導通遮断領域
１００  成膜装置
１１０  真空容器
１１２  回転ドラム（円柱状部材）
１１４  樹脂原料供給手段
１１６  電子線照射手段
１１８  パターニング手段
１２０  金属蒸着手段
【図１】
2011086802.tif 000004
【図２】
2011086802.tif 000005
【図３】
2011086802.tif 000006
【図４】
2011086802.tif 000007
【図５】
2011086802.tif 000008
【図６】
2011086802.tif 000009
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
支持体上に、少なくとも樹脂原料を付着させる工程と、金属原料を付着させる工程と、を交互に繰り返すことにより、厚み方向に交互に複数回積層された樹脂層と金属層と、を有し、
厚み方向において少なくともいずれか１層の上記樹脂層を挟んで隣接する２層の金属層の内の一方の層が正極として機能し、他方の層が負極として機能し、
表裏面が樹脂材料を含む表面層で覆われ、上記表裏面のうちの一方の面が凹部を有さないなだらかな面である第一の面からなり、他方の面が凹部を有する第二の面からなり、かつ、反りを有する積層体を、２つ以上貼り合わせることにより構成され、
少なくともいずれか２つの互いに隣接する積層体同士が、上記第一の面同士、または、上記第二の面同士により貼り合わせられており、
２つ以上貼り合わせることにより積層された状態の積層体の両端面が、外部電極として機能する金属材料により被覆され、
かつ、上記両端面近傍における積層体同士の貼り合わせ界面内にも上記金属材料が存在することを特徴とする積層コンデンサ。
【請求項２】
請求項１に記載の積層コンデンサであって、
厚みが、２ｍｍ〜１０ｍｍの範囲内であることを特徴とする積層コンデンサ。
【請求項３】
請求項１または２に記載の積層コンデンサであって、
２つの互いに隣接する積層体同士が、前記第一の面同士、または、前記第二の面同士により貼り合わせられている貼り合わせ界面の両側に位置する２つの表面層の厚みの総和が、前記樹脂層の厚みの２倍〜１００倍の範囲内であることを特徴とする積層コンデンサ。
【請求項４】
前記２つの互いに隣接する積層体同士が、凹面を成すように反っている面同士により貼り合わせられていることを特徴とする請求項１〜３のいずれか１つに記載の積層コンデンサ。
【請求項５】
一方向に回転する円柱状部材の外周面に、樹脂材料からなる第一の表面層を気相成膜法により成膜する第一の表面層成膜工程と、
該第一の表面層成膜工程を終えた後に、（１）パターニングされ、かつ、正極または負極のいずれか一方の極性の電極として実質的に機能する金属層を気相成膜法により成膜する第一の成膜ステップ、（２）該第一の成膜ステップにより形成された金属層上に樹脂層を気相成膜法により成膜する第二のステップ、（３）パターニングされ、かつ、上記一方の極性とは逆極性の電極として実質的に機能する金属層を気相成膜法により成膜する第三の成膜ステップ、および、（４）該第三の成膜ステップにより形成された金属層上に樹脂層を気相成膜法により成膜する第四の成膜ステップを、この順に順次複数回繰り返し実施すると共に、
上記第一の成膜ステップから上記第四の成膜ステップの繰り返し実施を終了する最終回の成膜ステップとして、上記第一の成膜ステップまたは上記第三の成膜ステップを実施することで、
上記第一の表面層上に、金属層と樹脂層とが交互に複数回積層された構成を有し、積層コンデンサとして機能するコンデンサ層を形成するコンデンサ層形成工程と、
該コンデンサ層の形成に際して最後に形成された金属層上に、樹脂材料からなる第二の表面層を気相成膜法により成膜する第二の表面層成膜工程と、
を少なくとも経ることにより、第一の表面層とコンデンサ層と第二の表面層とがこの順に積層された積層体を形成し、
続いて、上記積層体を上記円柱状部材の外周面から剥離した後、さらに２つ以上に切断し、切断された積層体同士を、第一の表面層同士または第二の表面層同士で貼り合わせる貼り合わせ工程を少なくとも経て、請求項１〜４のいずれか１つに記載の積層コンデンサを製造することを特徴とする積層コンデンサ製造方法。
【請求項６】
請求項１〜４のいずれか１つに記載の積層コンデンサを備えたことを特徴とする回路基板。
【請求項７】
請求項１〜４のいずれか１つに記載の積層コンデンサを備えたことを特徴とする電子機器。
【手続補正２】
【補正対象書類名】明細書
【補正対象項目名】０００８
【補正方法】変更
【補正の内容】
【０００８】
上記課題は以下の本発明により達成される。すなわち、
本発明の積層コンデンサは、支持体上に、少なくとも樹脂原料を付着させる工程と、金属原料を付着させる工程と、を交互に繰り返すことにより、厚み方向に交互に複数回積層された樹脂層と金属層と、を有し、厚み方向において少なくともいずれか１層の樹脂層を挟んで隣接する２層の金属層の内の一方の層が正極として機能し、他方の層が負極として機能し、表裏面が樹脂材料を含む表面層で覆われ、表裏面のうちの一方の面が凹部を有さないなだらかな面である第一の面からなり、他方の面が凹部を有する第二の面からなり、かつ、反りを有する積層体を、２つ以上貼り合わせることにより構成され、少なくともいずれか２つの互いに隣接する積層体同士が、第一の面同士、または、第二の面同士により貼り合わせられており、２つ以上貼り合わせることにより積層された状態の積層体の両端面が、外部電極として機能する金属材料により被覆され、かつ、両端面近傍における積層体同士の貼り合わせ界面内にも金属材料が存在することを特徴とする。
【手続補正３】
【補正対象書類名】明細書
【補正対象項目名】００１１
【補正方法】変更
【補正の内容】
【００１１】
本発明の積層コンデンサの他の実施態様は、２つの互いに隣接する積層体同士が、凹面を成すように反っている面同士により貼り合わせられていることが好ましい。
【手続補正４】
【補正対象書類名】明細書
【補正対象項目名】００１２
【補正方法】変更
【補正の内容】
【００１２】
本発明の積層コンデンサ製造方法は、一方向に回転する円柱状部材の外周面に、樹脂材料からなる第一の表面層を気相成膜法により成膜する第一の表面層成膜工程と、第一の表面層成膜工程を終えた後に、（１）パターニングされ、かつ、正極または負極のいずれか一方の極性の電極として実質的に機能する金属層を気相成膜法により成膜する第一の成膜ステップ、（２）第一の成膜ステップにより形成された金属層上に樹脂層を気相成膜法により成膜する第二のステップ、（３）パターニングされ、かつ、一方の極性とは逆極性の電極として実質的に機能する金属層を気相成膜法により成膜する第三の成膜ステップ、および、（４）第三の成膜ステップにより形成された金属層上に樹脂層を気相成膜法により成膜する第四の成膜ステップを、この順に順次複数回繰り返し実施すると共に、第一の成膜ステップから第四の成膜ステップの繰り返し実施を終了する最終回の成膜ステップとして、第一の成膜ステップまたは第三の成膜ステップを実施することで、第一の表面層上に、金属層と樹脂層とが交互に複数回積層された構成を有し、積層コンデンサとして機能するコンデンサ層を形成するコンデンサ層形成工程と、コンデンサ層の形成に際して最後に形成された金属層上に、樹脂材料からなる第二の表面層を気相成膜法により成膜する第二の表面層成膜工程と、を少なくとも経ることにより、第一の表面層とコンデンサ層と第二の表面層とがこの順に積層された積層体を形成し、続いて、積層体を円柱状部材の外周面から剥離した後、さらに２つ以上に切断し、切断された積層体同士を、第一の表面層同士または第二の表面層同士で貼り合わせる貼り合わせ工程を少なくとも経て、本発明の積層コンデンサを製造することを特徴とする。
【手続補正５】
【補正対象書類名】明細書
【補正対象項目名】００２９
【補正方法】変更
【補正の内容】
【００２９】
また、本実施形態の積層コンデンサは、２つ以上貼り合わせることにより積層された状態の積層体の両端面が、外部電極として機能する金属材料により被覆される。そして、２つ以上貼り合わせることにより積層された状態の積層体の両端面近傍における積層体同士の貼り合わせ界面内にも金属材料が存在する。それゆえ、貼り合わせ界面に存在する金属材料が、アンカー効果を発揮して、積層体端面と外部電極との密着強度をより大きくすることができる。特に、貼り合わせられる２つの積層体が、凸面を成すように反っている面同士を貼り合わせて構成される積層コンデンサでは、貼り合わせた後の２つの積層体の両端面近傍における積層体同士の貼り合わせ界面には、必然的に隙間が生じ易くなる。この場合において、たとえば、２つの積層体を貼り合わせる際の貼り合わせ条件を調整することで、貼り合わせ界面に、意図的に所望の大きさの隙間を形成させ、この隙間にも外部電極を構成する金属材料を配置することで、上述した効果を容易に得ることができる。